(57)【要約】【課題】  艶部分と凹凸感のあるマット部分を同一印刷表面に有し、かつ、生産効率がよく、低コストで加工できる凹凸感のあるマット加工ラベルを提供することを目的とするものである。【解決手段】  基材上にグラビア印刷による印刷層とオーバーコート層が積層されたラベルにおいて、前記印刷層の表面上の一部分又は全面にグラビア印刷により設けられた撥液剤を含有する下刷り層を介して、前記オーバーコート層が積層され、前記下刷り層が、前記オーバーコート層のコーティング剤を塗布した時に、前記コーティング剤をはじき、凹凸模様部が形成され、他の部分が艶部に形成されていることを特徴とするものである。【選択図】        図１
2007125860.tif 000002
【特許請求の範囲】
【請求項１】
基材上にグラビア印刷による印刷層とオーバーコート層が積層されたラベルにおいて、前記印刷層の表面上の一部分又は全面にグラビア印刷により設けられた撥液剤を含有する下刷り層を介して、前記オーバーコート層が積層され、前記下刷り層が、前記オーバーコート層のコーティング剤を塗布した時に、前記コーティング剤をはじき、凹凸模様部が形成され、他の部分が艶部に形成されていることを特徴とするラベル。
【請求項２】
前記オーバーコート層が、撥液剤を含有する電子線又は紫外線硬化型コーティング剤を電子線又は紫外線照射により硬化させた層であることを特徴とする請求項１記載のラベル。
【請求項３】
前記下刷り層が、相互に撥液剤の含有量の異なる複数の領域から形成されていることを特徴とする請求項１又は２記載のラベル。
【発明の詳細な説明】
【技術分野】
【０００１】
本発明は、印刷表面に艶部分と凹凸感を有するマット部分とが同一印刷表面上に形成されたラベルに関するものである。
【背景技術】
【０００２】
従来より、プラスチック、瓶、缶等の包装容器の表面には、商品の内容を消費者に訴求する方法の一つとして印刷を施したラベルが貼付されている。特に包装容器には、ラベルに施された印刷を目立たせ、消費者の購買意欲をその商品に向けさせるためには、高い意匠性を有するラベルが要求されている。印刷により高い意匠性を再現するには、種々の方法があげられるが、同じ印刷表面に艶部分とマット部分を印刷加工によって設け、高意匠性をラベルに付与することも一つの有効な方法である。この艶部分とマット部分を同じ印刷表面に持たせる方法としては、同じ工程で設ける場合と別の工程で設ける場合とがある。前者は、マット部分には粒形状のシリカなどを含むマットインキを印刷表面に印刷加工して、艶部分と同じ工程で設ける方法であり、後者は、マット部分には、粒形状のシリカを含むマットインキまたは塗料を印刷表面にシルクスクリーン印刷などで印刷あるいはコーターで塗布してを設け、艶部分とを別の工程で加工して設ける方法である。
【０００３】
また、さらに凹凸感のあるマット加工を目的としたラベルでは、表面に凹凸形状を付与したエンボス板あるいはエンボスロールなどによって加圧あるいは熱圧することにより印刷表面に凹凸感のあるマット加工を施したラベルを作製することもある。
【０００４】
さらに、電子線硬化型塗料又は光硬化型塗料に対する濡れ易さが素材表面とは異なる区域を塗装により模様状に素材表面に形成させた後に、電子線硬化型塗料又は光硬化型塗料を塗布して、濡れ易さの相違によって濡れ易い区域を陥没させるとともに濡れ難い区域を隆起させ、次いで電子線又は光を照射することにより形成された凹凸模様をそのまま硬化させる方法が開示されている（例えば、特許文献１参照）。
【特許文献１】特公昭５１−２６９３７号公報
【発明の開示】
【発明が解決しようとする課題】
【０００５】
しかしながら、凹凸感のあるマット加工として、マットインキまたは塗料を印刷表面に印刷あるいは塗布する方法では、充分な凹凸感のあるマット加工表面を表現することが難しいという問題がある。また、一方、エンボス板あるいはエンボスロールなどによって加圧あるいは熱圧することによって印刷表面に凹凸感のあるマット加工を施こす方法では、微細な凹凸感を出すことが難しく、絵柄と凹凸感のある部分とを一致させることが困難であるという問題点がある。さらに、電子線硬化型塗料又は光硬化型塗料を使用して形成された凹凸模様をそのまま硬化させる方法は、凹凸模様を形成する工程が煩雑であるという問題点を有している。
【０００６】
本発明は、上記の問題点を解消するためになされたものであり、艶部分と凹凸感のあるマット部分を同一印刷表面に有し、かつ、生産効率がよく、低コストで加工できる凹凸感のあるマット加工ラベルを提供することを目的とするものである。
【課題を解決するための手段】
【０００７】
上記課題を達成するために、請求項１記載の本発明は、基材上にグラビア印刷による印刷層とオーバーコート層が積層されたラベルにおいて、前記印刷層の表面上の一部分又は全面にグラビア印刷により設けられた撥液剤を含有する下刷り層を介して、前記オーバーコート層が積層され、前記下刷り層が、前記オーバーコート層のコーティング剤を塗布した時に、前記コーティング剤をはじき、凹凸模様部が形成され、他の部分が艶部に形成されていることを特徴とするものである。
【０００８】
また、請求項２記載の本発明は、請求項１記載のラベルにおいて、前記オーバーコート層が、撥液剤を含有する電子線又は紫外線硬化型コーティング剤を電子線又は紫外線照射により硬化させた層であることを特徴とするものである。
【０００９】
また、請求項３記載の本発明は、請求項１又は２記載のラベルにおいて、前記下刷り層が、相互に撥液剤の含有量の異なる複数の領域から形成されていることを特徴とするものである。
【発明の効果】
【００１０】
本発明のラベルは、絵柄の印刷層、下刷り層、オーバーコート層をグラビア印刷機を用いて設けることができ、艶部と凹凸感のある凹凸模様部を有したマット加工ラベルを得ることができるものである。
【００１１】
また、絵柄の印刷層、下刷り層、オーバーコート層をグラビア印刷機を用いて一工程で行うことによって、生産効率がよく、低コストで加工できる凹凸感のある凹凸模様部を有したマット加工ラベルを得ることができるものである。
【００１２】
また、オーバーコート層に撥液剤を含有する電子線又は紫外線硬化型コーティング剤を使用することにより、下刷り層との積層部分に形成される凹凸模様部の凹凸感が細かなものとなり、より精密な凹凸感が得られるとともに、オーバーコート層の表面の滑り性が向上し、ラベルの耐摩擦性及びラベルの自動包装適性が向上するものである。
【００１３】
さらに、撥液剤の含有量の異なる下刷り層を複数形成することにより、積層されたオーバーコート層のコーティング剤を塗布したときに撥液剤の含有量の異なる下刷り層でのはじき度合いが異なり、凹凸感の異なる領域を形成することができ、高意匠性が得られるという効果がある。
【発明を実施するための最良の形態】
【００１４】
以下に、本発明に係るラベルについてさらに詳しく説明する。図１は、本発明に係るラベルの一実施形態を示す断面図である。ラベル１０は、図１−（イ）に示すように、基材１の表面にグラビア印刷により絵柄、表示などの印刷層２が設けられ、そして、印刷層２の表面の凹凸感のあるマット加工を施す部分にグラビア印刷により下刷り層３が設けられ、さらに、印刷層２および下刷り層３の表面上にコーティングによりオーバーコート層４が設けられている。この時、図１−（ロ）に示すように、下刷り層３が設けられた部分では、その上のオーバーコート層４を形成するためのコーティング剤がはじかれることにより、その部分が凹凸感のあるマット加工が施された凹凸模様部５となり、一方、下刷り層３が設けられていない部分では、オーバーコート層４を形成するためのコーティング剤がはじかれることなく艶部６となっている。
【００１５】
つぎに、上記の部分的にマット加工されたラベル１０を作製する加工方法について説明する。
【００１６】
本発明のマット加工されたラベルの基材１に使用する材料としては、ラベル適性があり、グラビア印刷が適応できる材料であれば特に限定されるものではなく、例えば、上質紙、模造紙、クラフト紙等の非塗工紙、アート紙、コート紙等の塗工紙、アルミ蒸着紙、合成紙、プラスチックフィルム、アルミ蒸着されたプラスチックフィルム、プラスチックフィルムやアルミ蒸着されたプラスチックフィルムやアルミ箔と非塗工紙や塗工紙との貼合紙などが挙げられる。尚、紙についてはオーバーコート層４の艶部６の光沢がより得られる塗工紙を用いることが好ましい。
【００１７】
まず、基材１の表面に印刷層２を設ける。この印刷層２は、絵柄、表示などを印刷する層であり、公知のグラビア印刷方法で設ける。この時、使用するインキは、グラビア印刷で使用する公知の溶剤型グラビアインキまたは水性グラビアインキであり、上に設ける下刷り層３と密着性の良いものを選定することが好ましい。
【００１８】
本発明のマット加工されたラベルにおける印刷層２の形成に用いられる溶剤型グラビアインキは、主に顔料等の着色材とバインダーの樹脂とからなり、必要に応じて、安定剤、可塑剤、触媒、硬化剤等の添加剤を適宜混合し、有機溶剤に溶かして使用することができる。ここで、バインダーの樹脂としては熱可塑性樹脂、熱硬化性樹脂等の中から用途、必要な物性、印刷適性等に応じて適宜選択する。
【００１９】
上記の熱可塑性樹脂としては、例えば、エチルセルロース、硝酸セルロース、酢酸セルロース、エチルヒドロキシエチルセルロース、セルロースアセテートプロピオネート等のセルロース誘導体、ポリスチレン、ポリα−メチルスチレン等のスチレン樹脂又はスチレン共重合体、ポリメタクリル酸メチル、ポリメタクリル酸エチル、ポリアクリル酸エチル、ポリアクリル酸ブチル等のアクリル樹脂、ポリ塩化ビニル、ポリ酢酸ビニル、塩化ビニル−酢酸ビニル共重合体、ポリビニルブチラール等のビニル重合体が挙げられる。
【００２０】
上記の熱硬化性樹脂としては、例えば、ポリアミド樹脂、フェノール樹脂、尿素樹脂、ジアリルフタレート樹脂、メラミン樹脂、グアナミン樹脂、不飽和ポリエステル系樹脂、ポリウレタン系樹脂、エポキシ樹脂、アミノアルキッド樹脂、メラミン／尿素共縮合樹脂、珪素樹脂等が挙げられ、これらに必要に応じて、架橋剤、重合開始剤等の硬化剤、重合促進剤、粘度調整剤等を添加する。硬化剤として通常、イソシアネートが不飽和ポリエステル系樹脂、ポリウレタン系樹脂に、アミンがエポキシ樹脂に、メチルエチルケトンパーオキサイド等の過酸化物、アゾビスイソブチロニトリル等のラジカル開始剤が不飽和ポリエステル系樹脂に使用することができる。
【００２１】
上記の着色材としては、一般のインキ、塗料等に用いられている有機、無機顔料等を使用することができる。
【００２２】
上記の有機溶剤としては、公知の塗料、インキ等に使用されるものが使用でき、具体例としては、トルエン、キシレン等の芳香族炭化水素、アセトン、メチルエチルケトンメチルイソブチルケトン、シクロヘキサノン等のケトン類、酢酸エチル、酢酸イソプロピル、酢酸アミルなどの酢酸エステル類、メチルアルコール、エチルアルコール、イソプロピルアルコールなどのアルコール類、ジオキサン、テトラヒドロフラン、ジイソプロピルエーテルなどのエーテル類およびこれらの２種以上の混合物が挙げられる。
【００２３】
つぎに、本発明のマット加工されたラベルの加工方法における印刷層２の形成に用いられる水性グラビアインキは、主に顔料等の着色材とバインダーの水性グラビアインキ用樹脂からなり、さらに、必要に応じて、ワックス類、分散剤、消泡剤、レベリング剤、安定剤、充填剤、潤滑剤、滑剤等の添加剤を任意に添加し、水、あるいは、水とアルコ−ル等からなる溶剤で希釈して使用することができる。
【００２４】
上記の水性グラビアインキ用樹脂としては、溶解型、ハイドロゾル型、エマルジョン型の天然樹脂または合成樹脂、あるいは、それらの変性樹脂等の一種ないしそれ以上の混合物を使用することができる。例えば、アクリル酸エステル、メタクリル酸エステル、ヒドロキシルエチルアクリレート、ヒドロキシルエチルメタクリレート等の（メタ）アクリル系モノマー、アクリロニトリル、メタクリルニトリル等のニトリル系モノマー、アクリルアミド、メタクリルアミド等のアミド系モノマー、該アミド系モノマーのＮ−アルコキシ置換体、同Ｎ−メチロ−ル置換体、スチレン、ビニルトルエン、α−メチルスチレン、ジビニルベンゼン等のスチレン系モノマー、ジアリルフタレート、アリルグリジジルエーテル、トリアリルイソシアヌレート等のアリルモノマー、酢酸ビニル、Ｎ−ビニルピロリドン等の重合性二重結合を有するモノマー等の一種ないしそれ以上と、カルボキシル基を有するアクリル酸、メタクリル酸、マレイン酸、無水マレイン酸、フマール酸、イタコン酸、その他等の不飽和カルボン酸の一種ないしそれ以上との共重合体からなるアルカリ溶液可溶性（メタ）アクリル系共重合体、ポリアルリルアミド系樹脂、ポリ（メタ）アクリル酸系樹脂、ポリエチレンオキシド系樹脂、ポリＮ−ビニルピロリドン系樹脂、水溶性ポリウレタン系樹脂（２液硬化型ポリウレタン系樹脂）、水溶性ポリエステル系樹脂、水溶性ポリアミド系樹脂、水溶性アミノ系樹脂、水溶性フェノール系樹脂、その他等の水溶性合成樹脂、ポリヌクレオチド、ポリペプチド、多糖類、等の水溶性天然高分子、天然ゴム、合成ゴム、ポリ酢酸ビニル系樹脂、（メタ）アクリル系樹脂、ポリ塩化ビニル系樹脂、ポリウレタン系樹脂、ポリウレタン−ポリアクリル系樹脂変性ないし混合樹脂等が挙げられる。すなわち、上記のような樹脂の一種ないしそれ以上を使用し、当該樹脂に適する溶解型、ハイドロゾル型、または、エマルジョン型等の形態で使用することができる。
【００２５】
また、上記の水としては、通常の工業用水を使用することができ、また、水とアルコール等からなる溶剤としては、水のほかにエタノール、イソプロピルアルコール、Ｎ−プロピルアルコール等の低級アルコール、グリコール類およびそのエステル類等を使用して調整することができ、その低級アルコール、グリコール類およびそのエステル類等の含有量は、５〜２０重量％位の割合であることが望ましい。なお、上記のような水性グラビアインキにおいて、上記のような低級アルコール、グリコール類およびそのエステル類等の溶剤は、インキの流動性改良、被印刷体への濡れの向上、乾燥性の調整等の目的で使用されるものであり、その目的に応じてその種類、使用量等が決定されるものである。
【００２６】
つぎに、印刷層２の表面の一部または全面にグラビア印刷で下刷り層３を設ける。この下刷り層３は印刷層２の全面に設けることもできるが、部分的に設けることによって、同一印刷表面上に艶加工部分とマット加工部分を有するラベル１０とすることができる。すなわち、この下刷り層３の上の部分でオーバーコート層４を形成するためのコーティング剤がはじかれて凹凸模様部５となり、下刷り層３が設けられていない部分では、オーバーコート層４を形成するためのコーティング剤がはじかれることなく艶部６となり、同一印刷表面に艶加工部分とマット加工部分との両部分を有し、両部分を対比させることによりラベル１０の高意匠性を付与することができる。
【００２７】
下刷り層３に使用する下刷り用グラビアインキは、溶剤型下刷り用グラビアインキと水性溶剤型下刷り用グラビアインキとがあり、主に樹脂、添加剤、溶剤（水を含む）、撥液剤からなる。用いる撥液剤としては、公知のもの、例えば、シリコン、ポリエチレンワックス、パラフィンワックス、ろうワックス、フッ化ビニル化合物等の撥液性物質を使用でき、好ましくはシリコンである。その添加量は、撥液剤にシリコンを用いた場合を例示すると、樹脂に対して重量で１〜１５％の範囲であり、好ましくは５〜１０％の範囲である。シリコンが樹脂に対して１％未満の場合には、下刷り層３の上に設けるオーバーコート層４の平面形状に変化がなく、マット加工部分とはならず、１５％を超えた場合には、下刷り層３の上に設けるオーバーコート層４がはじかれすぎてしまいマット加工部分とはならなくなる。
【００２８】
溶剤型下刷り用グラビアインキに用いる樹脂は、印刷層２に使用する溶剤型グラビアインキに用いる樹脂と同様に、熱可塑性樹脂として、例えば、エチルセルロース、硝酸セルロース、酢酸セルロース、エチルヒドロキシエチルセルロース、セルロースアセテートプロピオネート等のセルロース誘導体、ポリスチレン、ポリα−メチルスチレン等のスチレン樹脂又はスチレン共重合体、ポリメタクリル酸メチル、ポリメタクリル酸エチル、ポリアクリル酸エチル、ポリアクリル酸ブチル等のアクリル樹脂、ポリ塩化ビニル、ポリ酢酸ビニル、塩化ビニル−酢酸ビニル共重合体、ポリビニルブチラール等のビニル重合体が挙げられ、熱硬化性樹脂として、例えば、ポリアミド樹脂、フェノール樹脂、尿素樹脂、ジアリルフタレート樹脂、メラミン樹脂、グアナミン樹脂、不飽和ポリエステル系樹脂、ポリウレタン系樹脂、エポキシ樹脂、アミノアルキッド樹脂、メラミン／尿素共縮合樹脂、珪素樹脂等が挙げられる。中でも、硝酸セルロース、アクリル系樹脂、ポリアミド樹脂がグラビア印刷適性上、好適に使用することができる。
【００２９】
上記の溶剤としては、塗料、インキ等に通常使用されるものが使用でき、具体例としては、トルエン、キシレン等の芳香族炭化水素、アセトン、メチルエチルケトンメチルイソブチルケトン、シクロヘキサノン等のケトン類、酢酸エチル、酢酸イソプロピル、酢酸アミルなどの酢酸エステル類、メチルアルコール、エチルアルコール、イソプロピルアルコールなどのアルコール類、ジオキサン、テトラヒドロフラン、ジイソプロピルエーテルなどのエーテル類およびこれらの２種以上の混合物が挙げられる。
【００３０】
水性下刷り用グラビアインキに用いる樹脂は、印刷層２に使用する水性グラビアインキに用いる樹脂と同様に、例えば、アクリル酸エステル、メタクリル酸エステル、ヒドロキシルエチルアクリレート、ヒドロキシルエチルメタクリレート等の（メタ）アクリル系モノマー、アクリロニトリル、メタクリルニトリル等のニトリル系モノマー、アクリルアミド、メタクリルアミド等のアミド系モノマー、該アミド系モノマーのＮ−アルコキシ置換体、同Ｎ−メチロ−ル置換体、スチレン、ビニルトルエン、α−メチルスチレン、ジビニルベンゼン等のスチレン系モノマー、ジアリルフタレート、アリルグリジジルエーテル、トリアリルイソシアヌレート等のアリルモノマー、酢酸ビニル、Ｎ−ビニルピロリドン等の重合性二重結合を有するモノマー等の一種ないしそれ以上と、カルボキシル基を有するアクリル酸、メタクリル酸、マレイン酸、無水マレイン酸、フマール酸、イタコン酸、その他等の不飽和カルボン酸の一種ないしそれ以上との共重合体からなるアルカリ溶液可溶性（メタ）アクリル系共重合体、ポリアルリルアミド系樹脂、ポリ（メタ）アクリル酸系樹脂、ポリエチレンオキシド系樹脂、ポリＮ−ビニルピロリドン系樹脂、水溶性ポリウレタン系樹脂（２液硬化型ポリウレタン系樹脂）、水溶性ポリエステル系樹脂、水溶性ポリアミド系樹脂、水溶性アミノ系樹脂、水溶性フェノール系樹脂、その他等の水溶性合成樹脂、ポリヌクレオチド、ポリペプチド、多糖類、等の水溶性天然高分子、天然ゴム、合成ゴム、ポリ酢酸ビニル系樹脂、（メタ）アクリル系樹脂、ポリ塩化ビニル系樹脂、ポリウレタン系樹脂、ポリウレタン−ポリアクリル系樹脂変性ないし混合樹脂等が挙げられる。すなわち、上記のような樹脂の一種ないしそれ以上を使用し、当該樹脂に適する溶解型、ハイドロゾル型、または、エマルジョン型等の形態で使用することができる。
【００３１】
また、この下刷り用グラビアインキは、印刷層２との密着性を考慮して、印刷層２に溶剤型グラビアインキを使用した場合には、同様に、溶剤型下刷り用グラビアインキを使用し、印刷層２に水性グラビアインキを使用した場合には、同様に、水性下刷り用グラビアインキを使用することが好ましい。また、この下刷り層３は、基材１上に乾燥膜厚で１〜１０μｍの範囲となるような塗布量で設けることが好ましい。
【００３２】
印刷層２と下刷り層３を設けた後、最後に、オーバーコート層４を設ける。このオーバーコート層４は、コーティングによって設けるが、グラビア印刷機の最終胴でのグラビアコーティング、あるいは最終ユニットとして設置されたコーターユニットのコーティングで設けることができる。
【００３３】
このオーバーコート層４に使用するコーティング剤は、電子線または紫外線硬化型のコーティング剤であり、下刷り層３の上にコーティングされた場合に、ハジキ現象を生じるものであれば特に制限はなく、この目的に合致したコーティング剤を適宜選択すればよい。このような電子線または紫外線硬化型のコーティング剤としては、少なくともポリマー、モノマー、光重合開始剤を混合したものである。さらに、これに助剤として表面調整剤を加えたものを使用することができる。表面調整剤としては、セルロース系のレベリング剤および天然ワックス系の滑剤などがある。このオーバーコート層４は、硬化後の膜厚で１〜２０μｍの範囲となるような量で設けることが好ましい。
【００３４】
ポリマーとしては、例えば、メチルアクリレート、メチルメタクリレート（以下、「メチルアクリレート」と「メチルメタクリレート」とを、「（メタ）アクリレート」と表記する。以下、同様。）、エチル（メタ）アクリレート、ｎ−ブチル（メタ）アクリレート、ヘキシル（メタ）アクリレート、２−エチルヘキシル（メタ）アクリレート、ラウリル（メタ）アクリレート、イソボニル（メタ）アクリレート、ジシクロペンテニル（メタ）アクリレート、Ｎ−ビニルピロリドン、スチレンの如き１分子中に１個の重合性ビニル基を有する、いわゆる単官能モノマー；エチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、ジエチレングリコールジ（メタ）アクリレート、トリエチレングリコールジ（メタ）アクリレート、ジプロピレングリコールジ（メタ）アクリレートの如き１分子中に２個の重合性ビニル基を有する、いわゆる２官能のモノマー；トリメチロールプロパントリ（メタ）アクリレート、ペンタエリスリトールテトラ（メタ）アクリレート、ジペンタエリスリトールヘキサ（メタ）アクリレート、トリス（アクリロキシエチル）イソシアヌレートの如き１分子中に３個以上の重合性ビニル基を有する、いわゆる多官能モノマー等があげられる。
【００３５】
さらに、オリゴマーとして、不飽和ポリエステル類、ポリエステル（メタ）アクリレート、ポリエーテル（メタ）アクリレート、ポリオール（メタ）アクリレート、エポキシ（メタ）アクリレート、ウレタン（メタ）アクリレートなどのオリゴマーを用いることもできる。
【００３６】
光重合開始剤として特に制約を設ける必要はないが、重合性の組成物に溶解可能な物質が好ましく、例えば、ラジカル重合開始剤、カチオン重合開始剤であって良い。そのような光重合開始剤としては、例えば、ｐ−ブチルトリクロロアセトフェノン、２，２’−ジエトキシアセトフェノン、２−ヒドロキシ−２−メチル−１−フェニルプロパン−１−オンの如きアセトフェノン類；ベンゾフェノン、４，４’−ビスジメチルアミノベンゾフェノン２−クロロチオキサントン、２−メチルチオキサントン、２−エチルチオキサントン、２−イソプロピルチオキサントン、ベンジルジメチルケタール、ヒドロキシシクロヘキシルフェニルケトンの如きケトン類；ベンゾイン、ベンゾインメチルエーテル、ベンゾインイソプロピルエーテル、ベンゾインイソブチルエーテルの如きベンゾイン類、ミヒラーベンゾイルベンゾエート、α−アミロキシムエステル、テトラメチルメウラムモノサルファイド、などがあげられる。
【００３７】
また、光重合開始剤に光増感剤を併用しても差し支えない。このような光増感剤としては、例えば、ｎ−ブチルアミン、ｎ−ジブチルアミン、トリエチルアミン、トリエチレンテトラミン、トリエタノールアミンなどがあげられる。
【００３８】
また、この電子線または紫外線硬化型のコーティング剤では、粘度を調整するために、樹脂の成分を溶解可能であり、常圧における沸点が７０〜１５０℃の範囲の溶剤を、組成物中に３０重量％以下の範囲で用いることができる。溶剤の添加量が３０重量％以下の範囲であれば、乾燥がスムーズであり、生産スピードの大きな低下がない。
【００３９】
上記の溶剤としては、塗料、インキ等に通常使用されるものが使用でき、具体例としては、油性型のコーティング剤には、トルエン、キシレン等の芳香族炭化水素、アセトン、メチルエチルケトンメチルイソブチルケトン、シクロヘキサノン等のケトン類、酢酸エチル、酢酸イソプロピル、酢酸アミルなどの酢酸エステル類、イソプロピルアルコール、ジオキサン、テトラヒドロフラン等、ジイソプロピルエーテルなどのエーテル類およびこれらの２種以上の混合物が使用され、水性のコーティング剤には、水、メチルアルコール、エチルアルコール、イソプロピルアルコールなどのアルコール類、およびこれらの２種以上の混合物が使用される。
【００４０】
このようにして、オーバーコート層４において、艶部６とマット加工された凹凸模様部５との両部分を有し、両部分を対比させることによりラベル１０の高意匠性を付与することができる。また、上記のオーバーコート層４に使用するコーティング剤に、前記の撥液剤を加えることができ、撥液剤にシリコンを用いた場合で例示すると、ポリマーに対して重量で１〜１５％の範囲のシリコンを加えることができ、好ましくは５〜１０％の範囲である。このような構成にすることによって下刷り層３との積層部分に形成される凹凸模様部５の凹凸感が細密なものとなり、より精密な凹凸感が得られ、凹凸感をコントロールできるとともに、オーバーコート層４の表面の滑り性が向上し、ラベルの耐摩擦性及びラベルの自動包装適性が向上するものである。
【００４１】
本発明のラベル１０は、印刷層２、下刷り層３、オーバーコート層４は、グラビア印刷機により、一工程で一貫して加工され、排紙部で巻取にされる。このように一工程で加工することができ、生産効率がよく、低コスト化が図れるものである。また、得られた巻取は、ラベルを使用するメーカーの包装機により、所定の幅及び数量にスリットして巻取製品としたり、得られた巻取を断才、小断、抜き加工して枚葉製品としたりして製品化される。尚、ラベルの自動包装適性を高めるために、基材１の裏面７に水、アルコール等の混合液、さらには保湿剤を含む混合液等を例えば、コーティング等をしてラベルの水分をコントロールし、カール防止を行なうことが好ましい。
【００４２】
なお、本発明のオーバーコート層４の電子線または紫外線硬化型のインキあるいはコーティング剤を硬化させる方法としては、電子線硬化型インキあるいはコーティング剤を使用した場合には、公知の種々の電子線、放射線等を照射可能な装置を用いて、それらを照射することにより硬化させることが可能である。また、紫外線硬化型インキあるいはコーティング剤を使用した場合には、公知の紫外線照射装置（水銀ランプ、紫外線ランプ、白熱灯、ハロゲンランプ等）を用いて、それらを照射することにより硬化させることが可能である。
【００４３】
つぎに、図２を用いて、本発明の他の実施形態について説明する。図２は、本発明に係るラベルの他の実施形態を示す断面図である。ラベル２０は、図２−（イ）に示すように、基材１の表面にグラビア印刷により絵柄、表示などの印刷層２が設けられ、そして、印刷層２の表面の凹凸感のあるマット加工を施す部分にグラビア印刷により下刷り層３及び下刷り層８が設けられ、さらに、印刷層２、下刷り層３及び下刷り層８の表面上にコーティングによりオーバーコート層４が設けられている。下刷り層３及び下刷り層８は各々撥液剤の含有量が異なり、下刷り層３は下刷り層８より撥液剤が多く含有されて形成されている。この時、図２−（ロ）に示すように、下刷り層３が設けられた部分では、その上のオーバーコート層４を形成するためのコーティング剤がはじかれることにより、その部分がマット加工されて凹凸模様部２５となり、下刷り層８が設けられた部分も、同様にオーバーコート層４を形成するためのコーティング剤がはじかれて、凹凸模様部２５より、一層細密な凹凸模様部２９が形成され、一方、下刷り層３が設けられていない部分では、オーバーコート層４を形成するためのコーティング剤がはじかれることなく艶部６となっている。このような構成とすることにより、同一印刷表面に艶部６並びに凹凸感の異なるマット加工領域、凹凸模様部２５及び凹凸模様部２９が形成され、それぞれの部分を対比させることにより高意匠性のラベル２０が得られる。
【００４４】
下刷り層３、下刷り層８に使用する下刷り用グラビアインキは、溶剤型下刷り用グラビアインキと水性溶剤型下刷り用グラビアインキとがあり、主に樹脂、添加剤、溶剤（水を含む）、撥液剤からなる。用いる撥液剤としては、公知のもの、例えば、シリコン、ポリエチレンワックス、パラフィンワックス、ろうワックス、フッ化ビニル化合物等の撥液性物質を使用でき、好ましくはシリコンである。その添加量は、撥液剤にシリコンを用いた場合を例示すると、樹脂に対して重量で１〜１５％の範囲であり、好ましくは５〜１０％の範囲である。凹凸模様部２５と凹凸模様部２９の凹凸感の違いをつけるには下刷り層３と下刷り層８に使用される下刷り用グラビアインキにおいてシリコンの添加量の差が３％以上であることが好ましい。さらに、５％以上がより好ましい。尚、下刷り層３、下刷り層８を設けた以外は、本発明の一実施形態と同様であり説明を省略する。
【実施例１】
【００４５】
以下に、本発明のラベルについて、さらに実施例をあげて詳しく説明する。
【００４６】
基材１に片アート紙７９．１ｇ／ｍ2 を用いて、最終胴の後にＵＶ照射装置が設置された８色グラビア輪転印刷機により一工程でマット加工したラベル１０の巻取を作製した。１ユニットから５ユニットを使用して５色印刷を施し、印刷層２を設けて、７ユニットで下刷り層３を印刷して設けて、最終の８ユニットでコーティング剤を印刷してオーバーコート層４を設けて、その後、ＵＶ照射装置でＵＶ照射して、オーバーコート層４を乾燥硬化させて排紙部で巻き上げて巻取とした。使用したインキ、コーティング剤を下記に示す。
（印刷層２に使用した印刷インキ組成）
印刷インキ（ザ・インクテック株式会社製、商品名：ＫＡＭ）
有機顔料                                          １０〜３０重量％
硝化綿（樹脂）                                    ２０〜３０重量％
トルエン（溶剤）                                  １０〜２０重量％
酢エチ（溶剤）                                    ２０〜３０重量％
イソプロピルアルコール（溶剤）                    １０〜２０重量％
（下刷り層３に使用した印刷インキ組成）
ポリエステル樹脂（樹脂）                          ３０〜４０重量％
酢エチ（溶剤）                                    ３０〜４０重量％
メチルエチルケトン（溶剤）                        ２５〜３５重量％
助剤                                              約５重量％
シリコン                                          ８〜１０重量％
（オーバーコート層４に使用したコーティング剤）
コーティング剤（ザ・インクテック株式会社製、商品名：ＵＶクリヤーコートニス）
感光性樹脂                                        ３５〜４５重量％
感光性モノマー                                    ５〜１５重量％
光重合開始剤                                      ３〜７重量％
添加剤                                            約５重量％
イソプロピルアルコール（溶剤）                    ４０〜５０重量％
【００４７】
このように、グラビア印刷機の最終の８ユニットにおいて、オーバーコート層４を加工することによって、下刷り層３の部分は、オーバーコート層４がはじかれ凹凸感のある凹凸模様部５が形成され、下刷り層３を設けない部分はオーバーコート層４の光沢をそのまま有する艶部６が形成されたラベル１０を得ることができた。
【実施例２】
【００４８】
基材１に片アート紙７９．１ｇ／ｍ2 を用いて、最終胴の後にＵＶ照射装置が設置された８色グラビア輪転印刷機により一工程でマット加工したラベル２０の巻取を作製した。１ユニットから５ユニットを使用して５色印刷を施し、印刷層２を設けて、６ユニットで下刷り層３を印刷して設けて、７ユニットで下刷り層８を印刷して設けて、最終の８ユニットでコーティング剤を印刷してオーバーコート層４を設けて、その後、ＵＶ照射装置でＵＶ照射して、オーバーコート層４を乾燥硬化させて排紙部で巻き上げて巻取とした。印刷層２及び下刷り層３は実施例１と同様の組成のグラビアインキを使用した。下刷り層８及びオーバーコート層４に使用したインキ、コーティング剤を下記に示す。
（下刷り層８に使用した印刷インキ組成）
ポリエステル樹脂（樹脂）                          ３０〜４０重量％
酢エチ（溶剤）                                    ３０〜４０重量％
メチルエチルケトン（溶剤）                        ２５〜３５重量％
助剤                                              約５重量％
シリコン                                          ４〜５重量％
（オーバーコート層４に使用したコーティング剤）
コーティング剤（ザ・インクテック株式会社製、商品名：ＵＶクリヤーコートニス）
感光性樹脂                                        ６０〜７０重量％
感光性モノマー                                    ３０〜４０重量％
光重合開始剤                                        １〜  ５重量％
添加剤                                                  約５重量％
酢酸エチル（溶剤）                                  ５〜３０重量％
【００４９】
このように、グラビア印刷機の最終ユニットにおいて、オーバーコート層４を加工することによって、下刷り層３の部分は、オーバーコート層４がはじかれ凹凸感のある凹凸模様部２５が形成され、さらに下刷り層８の部分もオーバーコート層４がはじかれ凹凸模様部２５より細密な凹凸を有する凹凸模様部２９が形成され、下刷り層３を設けない部分はオーバーコート層４の光沢をそのまま有する艶部６が形成されたラベル２０を得ることができた。
【産業上の利用可能性】
【００５０】
本発明の凹凸感のあるマット加工ラベルは、プラスチック、瓶、缶等の包装容器の美粧性の高いラベルとして使用されるものである。
【図面の簡単な説明】
【００５１】
【図１】本発明に係るラベルの一実施形態を示す断面図である。
【図２】本発明に係るラベルの他の実施形態を示す断面図である。
【符号の説明】
【００５２】
Ａ                                      マット加工印刷物
１                                      基材
２                                      印刷層
３、８                                  下刷り層
４                                      オーバーコート層
５                                      凹凸模様部
６                                      艶部
７                                      裏面
１０、２０                              ラベル
２５、２９                              凹凸模様部
【図１】
2007125860.tif 000003
【図２】
2007125860.tif 000004